(57)【要約】【課題】高収率な性能を持つ複合酸化物触媒の簡易な製造方法を提供すること。【解決手段】  （ａ）触媒成分を含有する水性混合液を調製する工程、  （ｂ）前記水性混合液を乾燥して乾燥品を得る工程、  （ｃ）前記乾燥品を焼成する工程、及び  （ｄ）前記乾燥品の吸収又は反射スペクトルを測定する工程、を含む、プロパン又はイソブタンの気相接触酸化又は気相接触アンモ酸化反応に用いる複合酸化物触媒の製造方法であって、  下記工程（ｉ）及び／又は（ｉｉ）  （ｉ）前記吸収又は反射スペクトルに応じて、前記工程（ａ）〜（ｃ）における各条件を決定する工程、  （ｉｉ）前記吸収又は反射スペクトルに応じて、前記工程（ｃ）において焼成する乾燥品を選別する工程、を含む、複合酸化物触媒の製造方法。【選択図】なし【特許請求の範囲】
【請求項１】
（ａ）触媒成分を含有する水性混合液を調製する工程、
（ｂ）前記水性混合液を乾燥して乾燥品を得る工程、
（ｃ）前記乾燥品を焼成する工程、及び
（ｄ）前記乾燥品の吸収又は反射スペクトルを測定する工程、
を含む、プロパン又はイソブタンの気相接触酸化又は気相接触アンモ酸化反応に用いる複合酸化物触媒の製造方法であって、
下記工程（ｉ）及び／又は（ｉｉ）
（ｉ）前記吸収又は反射スペクトルに応じて、前記工程（ａ）〜（ｃ）における各条件を決定する工程、
（ｉｉ）前記吸収又は反射スペクトルに応じて、前記工程（ｃ）において焼成する乾燥品を選別する工程、
を含む、複合酸化物触媒の製造方法。
【請求項２】
異なる条件で得た乾燥品の特定波長に対する吸光度と、前記乾燥品から得た複合酸化物触媒の性能の相関を調べる工程を更に含む、請求項１記載の複合酸化物触媒の製造方法。
【請求項３】
不飽和酸又は不飽和ニトリルの製造方法であって、
請求項１又は２記載の製造方法により複合酸化物触媒を得る工程、及び
前記複合酸化物触媒を用いて、プロパン又はイソブタンを気相接触酸化反応又は気相接触アンモ酸化反応させる工程、
を含む、製造方法。
【発明の詳細な説明】
【技術分野】
【０００１】
本発明は、複合酸化物触媒の製造方法に関する。
【背景技術】
【０００２】
従来から、プロピレン又はイソブチレンを気相接触酸化又は気相接触アンモ酸化反応に供して、対応する不飽和カルボン酸又は不飽和ニトリルを製造する方法が着目されており、これらの製造に好適な種々の複合酸化物触媒が提案されている。
複合酸化物触媒の性能は、触媒成分の元素の酸化還元度が関係していることは従来から知られている。このような複合酸化物触媒の製造方法としては、水性混合液を調製する工程及び焼成工程における触媒成分の酸化還元度を制御する方法が従来から研究されている。
特許文献１には、焼成工程中の触媒前駆体の還元率が８〜１２％となるように焼成条件を決定する工程を含む方法が開示されている。
また、特許文献２には、水性混合液中のアンチモン、バナジウムの酸化還元度に関する記載がある。
さらに、特許文献３には、特定条件下で水性混合液を調製して系の酸化還元度を制御する方法が開示されている。
【先行技術文献】
【特許文献】
【０００３】
【特許文献１】ＷＯ２００４／１０８２７８号公報
【特許文献２】特開平２−２８７７号公報
【特許文献３】特開２００１−５８８２７号公報
【発明の概要】
【発明が解決しようとする課題】
【０００４】
しかしながら、特許文献１に開示された方法の場合は、４００℃に達した焼成工程中の触媒を装置ごと室温まで冷却した触媒を用いて還元率を測定するため、長時間を要し、大量の触媒を廃棄せざるを得ない場合がある。そのため、工業的に複合酸化物触媒を製造する工程における継続的な触媒性能のモニタリング方法として用いるには好ましくない。
特許文献２には、水性混合液中のアンチモン、バナジウムの酸化還元度に関する記載はあるが、触媒の還元率を制御する技術的思想はない。
また、特許文献３に開示された製造方法により得られた複合酸化物触媒をプロパン又はイソブタンの気相接触酸化又は気相接触アンモ酸化反応に用いたところ、目的物の収率は未だ不十分であった。
【０００５】
上記事情に鑑み、本発明は、高収率な性能を持つ複合酸化物触媒の簡易な製造方法を提供することを目的とする。
【課題を解決するための手段】
【０００６】
本発明者らは、特許文献３に開示された複合酸化物触媒を用いた際の生成物の収率が不十分であった原因が、水性混合液を乾燥して乾燥品を得る工程及び乾燥品の焼成工程における酸化還元度に関係すると推定した。特許文献３に開示された方法の場合は、水性混合液の調製工程のみの酸化還元度の制御を目的としており、乾燥工程及び焼成工程で生じる可能性がある触媒成分の酸化還元状態の変化が考慮されていないため、性能向上に繋がっていないと考えた。そして、焼成工程前の乾燥品の酸化還元度を制御することが、最終的に得られる複合酸化物触媒の性能を向上させる上で重要であることに着目した。
【０００７】
本発明者等は、上記課題を解決するために鋭意検討した結果、
（ａ）触媒成分を含有する水性混合液を調製する工程、
（ｂ）前記水性混合液を乾燥して乾燥品を得る工程、
（ｃ）前記乾燥品を焼成する工程、及び
（ｄ）前記乾燥品の吸収又は反射スペクトルを測定する工程、
を含む、プロパン又はイソブタンの気相接触酸化又は気相接触アンモ酸化反応に用いる複合酸化物触媒の製造方法であって、
下記工程（ｉ）及び／又は（ｉｉ）
（ｉ）前記吸収又は反射スペクトルに応じて、前記工程（ａ）〜（ｃ）における各条件を決定する工程、
（ｉｉ）前記吸収又は反射スペクトルに応じて、前記工程（ｃ）において焼成する乾燥品を選別する工程、
を含む方法によって、生成物を高収率に得ることができる複合酸化物触媒を簡易に得られることを見出し、本発明を完成させた。
【０００８】
すなわち、本発明は以下のとおりである。
［１］
（ａ）触媒成分を含有する水性混合液を調製する工程、
（ｂ）前記水性混合液を乾燥して乾燥品を得る工程、
（ｃ）前記乾燥品を焼成する工程、及び
（ｄ）前記乾燥品の吸収又は反射スペクトルを測定する工程、
を含む、プロパン又はイソブタンの気相接触酸化又は気相接触アンモ酸化反応に用いる複合酸化物触媒の製造方法であって、
下記工程（ｉ）及び／又は（ｉｉ）
（ｉ）前記吸収又は反射スペクトルに応じて、前記工程（ａ）〜（ｃ）における各条件を決定する工程、
（ｉｉ）前記吸収又は反射スペクトルに応じて、前記工程（ｃ）において焼成する乾燥品を選別する工程、
を含む、複合酸化物触媒の製造方法。
［２］
異なる条件で得た乾燥品の特定波長に対する吸光度と、前記乾燥品から得た複合酸化物触媒の性能の相関を調べる工程を更に含む、上記［１］記載の複合酸化物触媒の製造方法。
［３］
不飽和酸又は不飽和ニトリルの製造方法であって、
上記［１］又は［２］記載の製造方法により複合酸化物触媒を得る工程、及び
前記複合酸化物触媒を用いて、プロパン又はイソブタンを気相接触酸化反応又は気相接触アンモ酸化反応させる工程、
を含む、製造方法。
【発明の効果】
【０００９】
本発明の製造方法により、プロパン又はイソブタンの気相接触酸化又は気相接触アンモ酸化反応に用いるための、高収率な性能を持つ複合酸化物触媒を簡易に得ることができる。
【図面の簡単な説明】
【００１０】
【図１】参考例１〜３における乾燥品の紫外可視反射スペクトルを示す。
【図２】参考例１〜３における乾燥品の吸光度とアクリロニトリル収率との相関図を示す。
【発明を実施するための形態】
【００１１】
以下、本発明を実施するための形態（以下、「本実施の形態」と略記する。）について詳細に説明する。尚、本発明は、以下の本実施の形態に限定されるものではなく、その要旨の範囲内で種々変形して実施することができる。
【００１２】
本実施の形態の複合酸化物触媒の製造方法は、
（ａ）触媒成分を含有する水性混合液を調製する工程、
（ｂ）前記水性混合液を乾燥して乾燥品を得る工程、
（ｃ）前記乾燥品を焼成する工程、及び
（ｄ）前記乾燥品の吸収又は反射スペクトルを測定する工程、
を含む、プロパン又はイソブタンの気相接触酸化又は気相接触アンモ酸化反応に用いる複合酸化物触媒の製造方法であって、
下記工程（ｉ）及び／又は（ｉｉ）
（ｉ）前記吸収又は反射スペクトルに応じて、前記工程（ａ）〜（ｃ）における各条件を決定する工程、
（ｉｉ）前記吸収又は反射スペクトルに応じて、前記工程（ｃ）において焼成する乾燥品を選別する工程、
を含む。
【００１３】
［工程（ａ）］
工程（ａ）は、触媒成分を含有する水性混合液を調製する工程である。  本工程においては、水性媒体に、触媒構成元素の原料を溶解、混合又は分散させる。
【００１４】
水性媒体としては、例えば、水、硝酸水溶液、アンモニア水溶液、及び／又はアルコールを混合した水が用いられる。
【００１５】
触媒構成元素としては、特に限定されないが、Ｍｏ、Ｖ、Ｎｂ及び後述するＸ成分を含むことが好ましい。
【００１６】
本実施の形態における好ましい複合酸化物触媒としては下記の一般組成式で示されるものを例示することができる。
Ｍｏ1ＶaＮｂbＸcＹdＺeＯn
（式中、ａ、ｂ、ｃ、ｄ、ｅ、ｎはＭｏ１原子当たりの原子比を表し、ａは０．０１≦ａ≦１、ｂは０．０１≦ｂ≦１、ｃは０．０１≦ｃ≦１、ｄは０＜ｄ＜１、ｅは０≦ｅ＜１、ｎは構成金属の原子価によって決まる数を示す。）
【００１７】
Ｍｏ１原子当たりのＶの原子比ａは０．１以上０．４未満、Ｎｂの原子比ｂは０．０１以上０．２未満がそれぞれ好ましい。また、Ｍｏ１原子当たりのＸ成分の原子比ｃは、０．０１以上０．６未満が好ましく、０．１以上０．４未満がより好ましい。
【００１８】
Ｘ成分としては、例えば、Ｓｂ、Ｔｅ、Ｓｒ、Ｂａ、Ｓｃ、Ｙ（イットリウム）、Ｌａ、Ｃｅ、Ｐｒ、Ｙｂ、Ｗ、Ｃｒ，Ｔａ、Ｔｉ、Ｚｒ、Ｈｆ、Ｍｎ、Ｒｅ、Ｆｅ、Ｒｕ、Ｃｏ、Ｒｈ、Ｎｉ、Ｐｄ、Ｐｔ、Ａｇ、Ｚｎ、Ｂ、Ａｌ、Ｇａ、Ｉｎ、Ｇｅ、Ｓｎ、Ｐｂ、Ｐ、Ｂｉ、希土類及びアルカリ土類元素からなる群より選択される少なくとも１種が挙げられる。これらの元素を含む化合物としては、通常、硝酸塩、カルボン酸塩、カルボン酸アンモニウム塩、ペルオキソカルボン酸塩、ペルオキソカルボン酸アンモニウム塩、ハロゲン化アンモニウム塩、ハロゲン化物、アセチルアセトナート、アルコキシド等を使用することができ、好ましくは硝酸塩、カルボン酸塩等の水性原料が使用される。
【００１９】
Ｘ成分の元素としては、Ｔｅ、Ｓｂがより好適に用いられる。一般的に、不飽和ニトリルの工業的製造方法においては、４００℃以上での長期使用に耐えうる特性が必要であり、Ｘ成分の元素としてはＳｂを用いることが特に好ましい。一方、不飽和酸の工業的製造方法においては、４００℃以下での反応も可能なため、長期運転時のＴｅの逃散の影響が小さく、Ｔｅも好適に使用可能である。
【００２０】
Ｙ成分のＭｏ１原子当たりの原子比であるｄは、０．００１以上１未満が好ましく、０．００１以上０．１未満がより好ましく、０．００２以上０．０１未満がさらに好ましい。
【００２１】
Ｙ成分の元素としては、Ｓｒ、Ｂａ、Ｓｃ、Ｙ（イットリウム）、Ｌａ、Ｃｅ、Ｐｒ、Ｙｂが好ましく、Ｃｅが特に好ましい。アンモ酸化反応における目的物の収率向上の観点で、Ｙ成分を含有するのが好ましく、触媒粒子内で均一に分散されていることが一層好ましい。ただし、Ｙ成分は、特開平１１−２４４７０２号公報に教示されているように、スラリー中で好ましくない反応を生じるおそれがあるため、含有量は微量であることが好ましい。
【００２２】
Ｚ成分のＭｏ１原子当たりの原子比であるｅは、０以上１未満が好ましく、０．０００１以上０．５未満がより好ましい。Ｚ成分の元素としては、Ｔｉ、Ｚｒ、Ｈｆ、Ｔａ、Ｃｒ、Ｗ、Ｍｎ、Ｒｅ、Ｆｅ、Ｃｏ、Ｎｉ、Ａｕ、Ｚｎ、Ｂ、Ａｌ、Ｇａ、Ｉｎ、Ｇｅ、Ｓｎ、Ｐｂ、Ｐ、Ｂｉから選ばれる少なくとも１種以上の元素が好ましく、Ｔｉ、Ｗ、Ｍｎが特に好ましい。
【００２３】
原料となるＭｏ化合物としては、例えば、酸化モリブデン酸アンモニウム、ヘプタモリブデン酸アンモニウム、リンモリブデン酸、ケイモリブデン酸が挙げられ、中でも、ヘプタモリブデン酸アンモニウム[（ＮＨ4）6Ｍｏ7Ｏ24・４Ｈ2Ｏ]を好適に用いることができる。
【００２４】
原料となるＶ化合物としては、例えば、五酸化バナジウム、メタバナジウム酸アンモニウム、硫酸バナジルが挙げられ、中でも、メタバナジン酸アンモニウム[ＮＨ4ＶＯ3]を好適に用いることができる。
【００２５】
原料となるＮｂ化合物としては、例えば、ニオブ酸、ニオブの無機酸塩及びニオブの有機酸塩が挙げられ、中でも、ニオブ酸を好適に用いることができる。
【００２６】
Ｘ成分の金属元素としてＴｅを添加する場合は、Ｔｅの原料としてテルル酸[Ｈ6ＴｅＯ6]を好適に用いることができ、Ｓｂを添加する場合は、Ｓｂの原料としてアンチモン酸化物、特に三酸化アンチモン[Ｓｂ2Ｏ3]を好適に用いることができる。
【００２７】
本工程において触媒構成元素の原料の溶解手順、混合手順又は分散手順は特に限定されない。原料を同じ水性媒体中で溶解、混合又は分散させてもよく、或いは原料を個別に水性媒体中に溶解、混合又は分散させた後に水性媒体を混合させてもよい。また、必要に応じて加熱及び／又は攪拌してもよい。
【００２８】
また、複合酸化物触媒がシリカに担持されている場合には、シリカの原料としてシリカゾル、粉体シリカ等を添加することができる。粉体シリカは、高熱法で製造されたものが好ましく、あらかじめ水に分散させて使用することでスラリー中への添加・混合が容易となる。分散方法としては特に制限はなく、一般的なホモジナイザー、ホモミキサー、超音波振動器等を単独又は組み合わせて分散させることができる。
【００２９】
［工程（ｂ）］
工程（ｂ）は、上述した工程（ａ）により得られた水性混合液を乾燥して乾燥品を得る工程である。
【００３０】
乾燥の手段としては噴霧乾燥、蒸発乾固等が挙げられる。流動床反応に好適な擬似球形粒子を製造するという観点からは、噴霧乾燥を採用し、微小球状の触媒前駆体を得ることが好ましい。
【００３１】
噴霧乾燥法における噴霧化は、遠心方式、二流体ノズル方式、高圧ノズル方式等によって行うことができる。乾燥熱源は、スチーム、電気ヒーター等によって加熱された空気を用いることができる。
【００３２】
ここで、複合酸化物触媒は、通常、乾燥中の加熱によって酸化還元度が変化し、得られる複合酸化物触媒の性能は影響を受ける。工業的に水性原料から噴霧乾燥を行って乾燥品を得る際に、装置内の壁面及び／又は底に一部の乾燥品が付着及び堆積して装置内に長時間留まることによって、乾燥品に意図しない熱が加わり酸化還元度が変化して、触媒性能が悪化する場合がある。上記理由により、噴霧乾燥装置内における乾燥品の堆積を防ぐことを目的として、手段は限定しないが、噴霧乾燥装置に振動を与える振動機や衝撃を与えるエアノッカーを装着することが好ましい。
【００３３】
［工程（ｃ）］
工程（ｃ）は、上述した工程（ｂ）により得られた乾燥品を焼成する工程である。本工程においては、工程（ｂ）で得られた乾燥品を焼成することによって複合酸化物触媒を得る。
【００３４】
焼成装置としては回転炉（ロータリーキルン）、流動焼成炉等を用いることができる。乾燥紛は静置したまま焼成されると、均一に焼成されず性能が悪化するとともに、割れ、ひび等が生じる原因となる。従って、連続式焼成を行う場合は、回転炉（ロータリーキルン）を使用するのが好ましい。
【００３５】
焼成器の形状としては、特に限定されないが、連続的な焼成を実施する観点から管状であることが好ましい。更に、焼成管の形状は特に限定されないが、円筒であるのが好ましい。
【００３６】
加熱方式は外熱式が好ましく、電気炉を好適に使用できる。焼成管の大きさ、材質等は焼成条件や製造量に応じて適当なものを選択することができるが、内径が、好ましくは７０〜２０００ｍｍ、より好ましくは１００〜１２００ｍｍ、長さが、好ましくは２００〜１００００ｍｍ、より好ましくは８００〜８０００のものを用いる。
【００３７】
焼成管に衝撃を与える場合、焼成管の肉厚は、衝撃により破損しない程度の十分な厚みを有するという観点から、２ｍｍ以上が好ましく、より好ましくは４ｍｍ以上であり、また衝撃が焼成管内部まで十分に伝わるという観点から、好ましくは１００ｍｍ以下、より好ましくは５０ｍｍ以下である。焼成管の材質としては、耐熱性を有し衝撃により破損しない強度を持つものであれば特に限定されず、ＳＵＳを好適に使用できる。
【００３８】
また、焼成管の内部に、乾燥品が通過するための穴を中心部に有する堰版を、焼成管の中に乾燥品の流れと垂直に設けて焼成管内を２つ以上の区域に仕切ることもできる。堰版を設置することにより、焼成管内滞留時間を確保しやすくなる。堰版の数は１つでも複数でもよい。堰版の材質は金属が好ましく、焼成管と同じ材質のものを好適に使用できる。堰版の高さは確保すべき滞留時間に合わせて調節することができる。例えば、内径１５０ｍｍ、長さ１１５０ｍｍのＳＵＳ製の焼成管を有する回転炉で２５０ｇ／ｈｒで乾燥品を供給する場合、堰版の高さは、好ましくは５〜５０ｍｍ、より好ましくは１０〜４０ｍｍ、さらに好ましくは１３〜３５ｍｍである。堰版の厚みは特に限定されず、焼成管の大きさに合わせて調節することが好ましい。例えば、内径１５０ｍｍ、長さ１１５０ｍｍのＳＵＳ製の焼成管を有する回転炉の場合、堰版の厚みは、好ましくは０．３ｍｍ以上３０ｍｍ以下、より好ましくは０．５ｍｍ以上１５ｍｍ以下である。
【００３９】
焼成工程においては、乾燥品の割れ、ひび等を防ぐと共に、均一に焼成するために、焼成器を回転させるのが好ましい。焼成器の回転速度は、好ましくは０．１〜３０ｒｐｍ、より好ましくは０．５〜２０ｒｐｍ、さらに好ましくは１〜１０ｒｐｍである。
【００４０】
乾燥品の焼成における加熱温度は、４００℃より低い温度から昇温をはじめて、５５０から８００℃の範囲内の温度まで、連続的に又は断続的に昇温するのが好ましい。
【００４１】
焼成は、空気雰囲気下又は空気流通下で実施することもできるが、焼成の少なくとも一部を、窒素等の実質的に酸素を含まない不活性ガスを流通させながら実施することが好ましい。
【００４２】
不活性ガスの供給量は、乾燥品１ｋｇ当たり、好ましくは５０〜５０００Ｎリットル、より好ましくは５０〜３０００Ｎリットルである（Ｎリットルは、標準温度、圧力条件、即ち５０℃、１気圧で測定したリットルを意味する）。この時、不活性ガスと乾燥品は向流でも並流でも問題ないが、乾燥品から発生するガス成分や、乾燥品と共に微量混入する空気を考慮すると、向流接触が好ましい。
【００４３】
焼成工程は、一段でも実施可能であるが、本焼成を行う前に前段焼成を行うことが好ましい。温度範囲としては、前段焼成を２５０〜４００℃で行い、本焼成を５５０〜８００℃で行うことが好ましい。前段焼成と本焼成は連続して実施してもよいし、前段焼成を一旦完了してから、あらためて本焼成を実施してもよい。また、前段焼成及び本焼成のそれぞれが数段に分かれていてもよい。
【００４４】
前段焼成は、好ましくは不活性ガス流通下、加熱温度２５０〜４００℃、好ましくは３００〜４００℃の範囲で行う。２５０〜４００℃の温度の範囲で一定温度で保持することが好ましく、２５０〜４００℃範囲内で温度が変動したり、緩やかに昇温、降温しても構わない。加熱温度の保持時間は、好ましくは３０分以上、より好ましくは３〜１２時間である。
【００４５】
前段焼成温度に達するまでの昇温パターンは、直線的に上げてもよいし、上又は下に凸なる弧を描いて昇温してもよい。前段焼成温度に達するまでの平均昇温速度としては、特に限定されないが、好ましくは０．１〜１５℃／ｍｉｎ、より好ましくは１〜２℃／ｍｉｎである。
【００４６】
本焼成は、好ましくは不活性ガス流通下、加熱温度を、好ましくは５５０〜８００℃、より好ましくは５８０〜７５０℃、さらに好ましくは６００〜７２０℃、特に好ましくは６２０〜７００℃の範囲で行う。加熱温度は６２０〜７００℃の温度範囲内の一定温度で保持することが好ましいが、６２０〜７００℃の温度範囲内で温度を変動させたり、緩やかに昇温、降温しても構わない。
【００４７】
本焼成の時間は、好ましくは０．５〜２０時間、より好ましくは１〜１５時間である。堰版で区切る場合、乾燥品は少なくとも２つ、好ましくは２〜２０、さらに好ましくは４〜１５の区域を連続して通過する。温度の制御は１つ以上の制御器を用いて行うことができるが、前記所望の昇温パターンを得るために、堰で区切られた区域ごとにヒーターと制御版を設置し、制御することが好ましい。例えば、堰板が焼成管の加熱炉内に入る部分の長さを８等分するように７枚設置されており、８つの区域に仕切られた焼成管を用いる場合、乾燥品の温度が前記所望の焼成温度パターンとなるように８つの区域の各々に設置されたヒーターと制御器によって設定温度を制御することが好ましい。なお、不活性ガス流通下の焼成雰囲気には、所望により、酸化性成分（例えば酸素）又は還元性成分（例えばアンモニア）を添加してもよい。
【００４８】
本焼成温度に達するまでの昇温パターンは直線的に上げてもよいし、上又は下に凸なる弧を描いて昇温してもよい。本焼成温度に達するまでの昇温時の平均昇温速度としては、特に限定されないが、好ましくは０．１〜１５℃／ｍｉｎ、より好ましくは１〜８℃／ｍｉｎである。
【００４９】
また、本焼成終了後の平均降温速度は、好ましくは０．０１〜１０００℃／ｍｉｎ、より好ましくは０．０５〜１００℃／ｍｉｎ、さらに好ましくは０．１〜５０℃／ｍｉｎ、特に好ましくは０．５〜１０℃／ｍｉｎである。また、本焼成温度よりも低い温度で一旦保持することも好ましい。保持する温度は、本焼成温度よりも好ましくは１０℃、より好ましくは５０℃、特に好ましくは１００℃低い温度である。保持する時間は、好ましくは０．５時間以上、より好ましくは１時間以上、さらに好ましくは３時間以上、特に好ましくは１０時間以上である。
【００５０】
前段焼成を一旦終了してからあらためて本焼成を実施する場合は、本焼成で低温処理をすることが好ましい。低温処理に要する時間、すなわち乾燥紛の温度を一旦低下させた後、昇温して焼成温度に上昇するまでに要する時間は、焼成器の大きさ、肉厚、材質、複合酸化物生産量、連続的に乾燥品を焼成する一定の期間、固着速度、固着量等により適宜調節することが可能である。例えば、内径５００ｍｍ、長さ４５００ｍｍ、肉厚２０ｍｍのＳＵＳ製焼成管を使用する場合においては、連続的に複合酸化物を焼成する一連の期間中に、好ましくは３０日以下、より好ましくは１５日以内、さらに好ましくは３日以内、特に好ましくは２日以内である。
【００５１】
［工程（ｄ）］
工程（ｄ）は、前記乾燥品の吸収又は反射スペクトルを測定する工程である。本工程においては、上述した工程（ｂ）により得られた乾燥品の一部を回収してその吸収又は反射スペクトルを測定する。工程（ｂ）で得られた乾燥紛の吸収又は反射スペクトルを継続的に計測することで、吸収又は反射スペクトルから最終的に得られる複合酸化物触媒の性能を予測することができる。
【００５２】
従来、複合酸化物触媒は、上述した工程（ａ）、（ｂ）及び（ｃ）を経て、はじめてその収率等の触媒性能が評価されていた。複合酸化物触媒は、製造工程中の熱の加わり方がその性能に影響を及ぼす。ラボスケールと比較すると、工業スケールでは、乾燥品を得る工程において、噴霧乾燥装置内での乾燥品の滞留時間が長いため、意図しない加熱による性能の悪化が起こりやすい。従って、工業スケールで複合酸化物触媒を製造する場合、経験則をもとに条件を設定して調製したとしても、完成品になってはじめて性能を評価する場合には性能の悪い触媒を大量に製造してしまうおそれがある。本発明者らは、触媒の製造工程途中に、触媒性能を簡易にモニタリングし、モニタリング結果に基づいて各工程における条件を決定することによって、より性能の良い複合酸化物触媒を簡易に得ることが可能になることを見出した。
【００５３】
上述した理由により、触媒性能のモニタリングは、意図しない加熱が起こりやすい工程（ｂ）の直後に行う。本実施の形態の製造方法において、モニタリングは、計測のしやすさの観点から、乾燥品の吸収又は反射スペクトルを測定することにより行う。
【００５４】
複合酸化物触媒は、乾燥工程中の加熱によって酸化還元度が変化して、得られる複合酸化物触媒の性能は影響を受ける。上述した工程（ｂ）において水性原料を噴霧乾燥して乾燥品を得る際に、装置内の壁面及び／又は底に一部の乾燥品が付着及び堆積して装置内に長時間留まることによって、乾燥品に意図しない熱が加わり酸化還元度が変化する。後述する焼成工程が空気雰囲気中で行われる触媒の場合、焼成工程において酸化が進むことが前提であるので、乾燥品の酸化還元度は完成する触媒の性能に影響し難い一方、焼成工程を不活性ガス雰囲気中で行う場合、乾燥品の酸化還元度が複合酸化物触媒の性能に影響し易い。特に複合酸化物触媒の酸化還元度を考慮に入れて調製法が最適化されている場合、乾燥品の酸化還元度がそれから外れていると、当然のことながら性能が悪化する傾向がある。詳細なメカニズムは不明であるが、乾燥品は酸化還元度が変化することに伴ってその色が変化する。Ｍｏ−Ｖ系触媒を例に取ると、特に乾燥品が黒く変色するほどその複合酸化物触媒の性能が悪化する傾向にある。この理由として、例えば、乾燥品に含まれる有機成分や無機成分が意図しない加熱で熱分解し、それにより周囲の金属元素が還元される、或いは金属元素同士の酸化還元反応が生じることが考えられる。従って、乾燥品の吸収又は反射スペクトルをモニタリングして変色度合いを調べ、その複合酸化物触媒の性能を予測することができる。
【００５５】
吸収又は反射スペクトルの測定方法としては、特に限定されないが、例えば、可視・紫外分光光度計を用いて測定される乾燥品の吸光度により求められる。本発明者らが鋭意検討した結果、黒く変色した性能の悪い乾燥品は、波長５００ｎｍ以上の吸光度が、黒く変色していない乾燥品の吸光度よりも大きいことが分かった。従って、波長５００ｎｍ以上、好ましくは５００ｎｍ以上８００ｎｍ以下の範囲における任意の波長における吸光度を選択し、モニタリングの指標とすることができる。
【００５６】
乾燥品の吸収又は反射スペクトルは、継続的に測定することが好ましい。ここで、「継続的に測定する」とは、３ヶ月に１度以上の頻度で測定することを言う。より好ましくは１ヶ月に１度、さらに好ましくは１週間に１度、特に好ましくは１日１度以上の頻度で測定することが好ましい。頻繁に測定するほど、酸化還元度が適切でない乾燥品が多量に生成するリスクを低減することができるが、製造条件によっては乾燥品の吸収又は反射スペクトルが変化し難く、頻繁な測定は不要の場合もあるので、適宜設定すればよい。
【００５７】
工程（ｂ）で得られた乾燥品の吸収又は反射スペクトルを本工程においてモニタリングし、モニタリングした乾燥品の吸収又は反射スペクトルに基づいて触媒性能を予測することができる。
【００５８】
［工程（ｉ）］
工程（ｉ）は、上述した工程（ｄ）において測定した吸収又は反射スペクトルに応じて、上記工程（ａ）〜（ｃ）における各条件を決定する工程である。
【００５９】
本工程においては、工程（ｄ）で測定した吸収又は反射スペクトルから最終的に得られる複合酸化物触媒の性能を予測して、予測した複合酸化物触媒の性能に基づいて各工程における操作条件を制御することにより、より性能に優れた触媒を効率的に得ることが可能となる。
【００６０】
工程（ｄ）で測定した吸収又は反射スペクトルを用いて最終的に得られる複合酸化物触媒の性能を予測するには、異なる乾燥条件下で得た乾燥品の吸収又は反射スペクトルと、その噴霧乾燥品から得た複合酸化物触媒の性能の相関図を用いることができる。異なる乾燥条件下で得た乾燥品の吸収又は反射スペクトルとしては、紫外可視分光光度計を用いて得られる特定波長に対する吸光度を用いることが好ましい。
【００６１】
異なる乾燥条件下で得た乾燥品とは、工程（ｂ）における水性原料の単位時間当たりのフィード量、単位時間当たりの供給空気量、供給空気温度及び／又は乾燥装置に取り付けた乾燥品堆積防止装置等の操作条件等を変化させて得ることができる乾燥品である。噴霧化が遠心方式の場合は、ディスクの回転数やディスク径を変更することでも得ることが可能である。また、工程（ｂ）で得られた乾燥品に、意図的に時間及び／又は温度を変えて加熱を行って変色させて得られる乾燥品を用いてもよい。
【００６２】
異なる乾燥条件下で得た乾燥品の吸収又は反射スペクトルは、上述した工程（ｄ）と同様に測定することができる。更に、それぞれを同条件下で焼成して得られる複合酸化物触媒を用いて、プロパン又はイソブタンの気相接触酸化又は気相接触アンモ酸化反応等を行った場合の触媒性能を調べる。調べる触媒性能としては収率、活性、転化率、副生成物の収率等が挙げられ、これらを組み合わせてもよい。
【００６３】
次に、異なる乾燥条件下で得た乾燥品の吸収又は反射スペクトルと、調べた触媒性能の相関図を作成する。この相関図を用いて、測定した乾燥品の吸収又は反射スペクトルから最終的に得られる複合酸化物触媒の性能を予測することができる。
【００６４】
本実施の形態における製造方法においては、最終的に得られる複合酸化物触媒の性能の予想値に応じて各工程のおける操作条件を変更することにより、より性能に優れた複合酸化物触媒を簡易に得ることが可能になる。工業的には、乾燥品の吸収又は反射スペクトルを継続的にモニタリングして、上述した吸収又は反射スペクトルに応じて操作条件を変更することにより、性能に優れた複合酸化物触媒を効率的に得ることができる。
【００６５】
本工程においては、モニタリングした吸収又は反射スペクトルに応じて、上述した（ａ）触媒成分を含有する水性混合液を調製する工程、（ｂ）水性混合液を乾燥して乾燥品を得る工程、及び／又は（ｃ）乾燥品を焼成する工程における操作条件を決定する。制御のしやすさの観点からは、吸収又は反射スペクトルに応じて、（ｂ）水性混合液を乾燥して乾燥品を得る工程における操作条件を決定することが好ましい。
【００６６】
［工程（ｉ−１）］
工程（ｉ−１）は、上述した工程（ｄ）において測定した吸収又は反射スペクトルに応じて、（ａ）工程のおける調製条件を決定する工程である。本工程においては、異なる乾燥条件下で得た乾燥品の吸収又は反射スペクトルと、その噴霧乾燥品から得た複合酸化物触媒の性能の相関図を用いて、最終的に得られる複合酸化物触媒の性能が良好となるように調製条件を決定する。
【００６７】
本工程において「調製条件を決定する」手段としては、特に限定されないが、水性媒体に触媒構成元素の原料を溶解又は分散させる際に、溶解手順又は混合手順によって触媒成分の酸化還元度を制御する方法、酸化剤又は還元剤を添加する方法等が挙げられる。
【００６８】
［工程（ｉ−２）］
工程（ｉ−２）は、上述した工程（ｄ）において測定した吸収又は反射スペクトルに応じて、（ｂ）工程における乾燥条件を決定する工程である。本工程においては、異なる乾燥条件下で得た乾燥品の吸収又は反射スペクトルとその噴霧乾燥品から得た複合酸化物触媒の性能の相関図を用いて、最終的に得られる複合酸化物触媒の性能が良好となるように乾燥条件を決定する。
【００６９】
本工程において「乾燥条件を決定する」手段として、特に限定されないが、噴霧乾燥装置を用いる場合は、水性原料の単位時間当たりのフィード量、供給空気量、単位時間当たりの供給空気温度、乾燥装置に取り付けた乾燥品堆積防止装置等の操作条件を変更する方法等が挙げられる。得られる触媒の性能や物理的な形状・強度等を維持するという観点からは、乾燥品堆積防止装置の操作条件を変更する方法がより好ましい。噴霧化が遠心方式の場合は、ディスクの回転数やディスク径を変更してもよい。また、これらを組み合わせてもよい。
【００７０】
ここで、工業的に水性原料から噴霧乾燥を行って乾燥品を得る際に、装置内の壁面及び／又は底に一部の乾燥品が付着及び堆積して装置内に長時間留まることによって乾燥品に意図しない熱が加わって酸化還元度が変化し、性能が悪化する場合がある。この意図しない加熱による性能悪化の影響が大きいため、性能のよい触媒を得るためには、乾燥紛の装置内での滞留時間を制御することが好ましい。
【００７１】
乾燥品の一部又は多くは、乾燥装置内の側面及び／又は底面の壁面に堆積する。乾燥品は、噴霧乾燥された後に壁面又は底面に到達して、乾燥装置底面中心に備えられている乾燥装置出口に落下して回収される。工程（ｂ）で得られた乾燥品が工程（ｃ）へと連続的に搬送される場合、乾燥装置出口から落下した乾燥品は、配管内を通って、空気や窒素等の搬送ガスにより工程（ｃ）の焼成装置や、フィーダー、サイクロン、ホッパー等の焼成付帯設備へと搬送される。この場合、乾燥品は焼成炉入口までの任意の場所で回収される。乾燥装置出口以降の配管内は、通常、乾燥装置内部よりも低温のため、意図しない加熱の影響は小さいが、配管内部のデッド部や閉塞により乾燥品が長時間滞留して、意図しない加熱を受ける可能性もある。
【００７２】
また、乾燥品の滞留時間が全て一定の場合と一定でない場合がある。ここで「滞留時間」とは、水性原料が噴霧乾燥装置内にフィードされて装置外に回収されるまでの時間を示す。乾燥装置内で生成した乾燥品が乾燥装置壁面に接触することなく回収された場合、又は乾燥装置壁面とは接触するものの全て一定の速度で落下して回収された場合は、乾燥品の滞留時間はほぼ一定である。一方、壁面に到達した乾燥品が壁面に付着して、付着した乾燥品の上に乾燥品の層が形成された場合は、落下速度が一定にならない。この結果、滞留時間は一定とはならない。特に工業的に噴霧乾燥を行う場合には、乾燥品の堆積が起こりやすく、通常、装置内での乾燥品の滞留時間は一定とはならない。
【００７３】
乾燥品への熱の加わり方としては、乾燥を目的として行う加熱と乾燥品として壁面に到達した後に壁面上を落下して回収されるまでの間に壁面及び／又は雰囲気ガスから受ける意図しない加熱がある。乾燥品が壁面で滞留することなく落下して回収される場合は、意図しない加熱が触媒性能に及ぼす影響は小さい。しかし、乾燥品が壁面に到達した後に付着及び／又は滞留をした場合は、意図しない熱が乾燥品に多く加わり、触媒性能に影響を及ぼす。更に、工程（ｂ）で得られた乾燥品が工程（ｃ）へと連続的に搬送される場合、配管内で搬送ガスから乾燥品が受ける加熱もある。配管内部のデッド部や閉塞により乾燥品が長時間滞留することで、意図しない加熱を受けて、触媒性能に影響を及ぼす可能性もある。
【００７４】
乾燥装置内での滞留時間が一定でない乾燥品に、意図しない熱が乾燥装置内で加えられると、乾燥品が回収されるまでに受ける熱も不均一となり、最終的に得られる触媒性能も不均一になる。
【００７５】
従って、意図しない熱が乾燥品に加わらないようにするためには、乾燥品の乾燥装置内及び／又は配管内での滞留時間を短くすることが重要である。乾燥品の乾燥装置内での滞留時間を短くする方法として、１）水性原料の単位時間当たりのフィード量を減らすこと、遠心方式であれば、２）ディスク回転数を上げること、３）径の小さいディスクに変更すること等が挙げられる。１）〜３）は壁面への乾燥紛の付着量を減らすことが目的である。一方、付着した乾燥品を機械的に剥離させることで乾燥品の乾燥装置内での滞留時間を短くする方法もある。例えば、公知の方法として、４）エアノッカーや超音波振動器等を用いて振動を与えて装置内壁及び／又は床に付着した乾燥品を流動させて壁面から剥離させる方法や、５）乾燥装置内面の気流を変化させる方法が挙げられ、外部からの取り付けが容易である点から、エアノッカーを用いる方法が好ましい。また、配管内での滞留時間を短くする手法としては、６）搬送ガス流量を増やすこと、７）乾燥不足による表面べたつきを解消させるために搬送ガス温度を上げること、８）エアノッカーや超音波振動器を用いて配管に振動を与えることが有用である。
【００７６】
乾燥装置に設置するエアノッカーの操作条件は、装置の大きさ、壁の肉厚、或いは付着物の剥離具合により任意に調整することができる。操作条件として、エアノッカーの打撃強度、打撃頻度、エアノッカーの設置個数の増減、設置位置の変更が挙げられる。エアノッカーの打撃強度は、長期運転においても壁面及び／又は他の乾燥装置部位が変形、破損しない程度に強いことが好ましい。打撃頻度は、１分に１回以上が好ましく、１０秒に１回以上がより好ましい。エアノッカーの設置個数や設置位置については、長期運転後の内部観察で付着の激しい部位に対して個数を増やしたり、付着のほとんどない部位のノッカーを付着の激しい部位に移設すること等が好ましい。
【００７７】
［工程（ｉ−３）］
工程（ｉ−３）は、上述した工程（ｄ）において測定した吸収又は反射スペクトルに応じて、工程（ｃ）における焼成条件を決定する工程である。本工程においては、異なる乾燥条件下で得た乾燥品の吸収又は反射スペクトルと、その噴霧乾燥品から得た複合酸化物触媒の性能の相関図を用いて、最終的に得られる複合酸化物触媒の性能が良好となるように焼成条件を決定する。
【００７８】
本工程において「焼成条件を決定する」手段としては、特に限定されないが、前段焼成温度を変更する方法、焼成時の雰囲気中に酸素等の酸化性成分を添加する方法、又は焼成時の雰囲気中に還元性成分を添加する方法等が挙げられる。また、これらを組み合わせてもよい。
【００７９】
「前段焼成温度を変更する方法」とは、前段焼成温度を変更することで、触媒の酸化還元度を調節する方法である。通常、前段焼成温度を下げると還元度は下がり、前段焼成温度を上げると還元度が上がる傾向を示すので、前段焼成温度を変化させることにより酸化還元度を制御することができる。
【００８０】
「焼成時の雰囲気中に酸化性成分を添加する方法」とは、焼成時の雰囲気中に酸化性成分を添加することによって触媒の還元度を下げる方法である。当該方法を用いることによって、工程（ｂ）で得られた乾燥品の酸化還元度が還元傾向にある場合に、還元度を下げるために用いることができる。
【００８１】
焼成時とは、前段焼成段階、本焼成段階、又はその両段階を示す。焼成時の雰囲気中に添加する酸化性成分とは、焼成装置に供給する不活性ガス中の酸化性成分をいう。酸化性成分の添加量は焼成装置に入る不活性ガス中の濃度で管理する。酸化性成分が酸素の場合、空気（又は空気を含む不活性ガス）を焼成装置に供給し、空気中の酸素を酸化性成分として利用できる。
【００８２】
「焼成時の雰囲気中に還元性成分を添加する方法」とは、焼成時の雰囲気中に還元性成分を添加することによって触媒の還元度を上げる方法である。当該方法を用いることによって、工程（ｂ）で得られた乾燥品の酸化還元度が酸化傾向にある場合に、還元度を上げるために用いることができる。
【００８３】
焼成時の雰囲気中に添加する還元性成分とは、焼成装置に供給する不活性ガス中の還元性成分をいう。還元性成分の添加量は焼成装置に入る不活性ガス中の濃度で管理する。還元性成分には、例えば、アンモニアや尿素を用いることができる。
【００８４】
［工程（ｉｉ）］
工程（ｉｉ）は、上述した工程（ｄ）により得られた吸収又は反射スペクトルに応じて、（ｃ）焼成工程において焼成する乾燥品を選別する工程である。
【００８５】
本工程においては、異なる乾燥条件下で得た乾燥品の吸収又は反射スペクトルと、その乾燥品から得た複合酸化物触媒の性能の相関図を用いて、モニタリングした乾燥品の吸収又は反射スペクトルから性能が良いものと悪いものを選別する。選別した結果、性能が良いものは焼成を行い、性能が悪いものは焼成を行わずに処分してもよいし、焼成実施後の複合酸化物触媒を別回収する等してもよい。ここで、触媒性能の評価基準としては、目的物の収率や選択率を採用することができる。
【００８６】
性能が悪い乾燥品が得られた場合、乾燥装置内や配管内には滞留時間の長い乾燥品が多く存在することが予想される。その場合、上記工程（ａ）及び（ｂ）を一旦停止し、乾燥装置内や配管内に滞留する乾燥品を強制的に排出することが好ましい。排出した乾燥品は、一定量ごとに分別し、各々の吸収又は反射スペクトルを測定し、性能が良いものは焼成し、悪いものは処分することもできる。
【００８７】
焼成する乾燥品を選別するための吸収又は反射スペクトル（波長）は測定方法により任意に選択することができる。例えば、紫外可視分光光度計を用いる場合は、５００〜８００ｎｍの任意の波長の吸光度を用いることができる。
【００８８】
このようにして製造された複合酸化物触媒の存在下、プロパン又はイソブタンを気相接触酸化又は気相接触アンモ酸化反応させて、対応する不飽和酸又は不飽和ニトリルを製造することができる。
【００８９】
プロパン又はイソブタンとアンモニアの供給原料は必ずしも高純度である必要はなく、工業グレードのガスを使用できる。
【００９０】
供給酸素源として空気、酸素を富化した空気又は純酸素を用いることができる。さらに、希釈ガスとしてヘリウム、アルゴン、炭酸ガス、水蒸気、窒素等を供給してもよい。
【００９１】
プロパン又はイソブタンの気相接触酸化は以下の条件で行うことができる。
反応に供給する酸素のプロパン又はイソブタンに対するモル比は０．１〜６、好ましくは０．５〜４である。
反応温度は３００〜５００℃、好ましくは３５０〜４５０℃である。
反応圧力は５×１０4〜５×１０5Ｐａ、好ましくは１×１０5〜３×１０5Ｐａである。
接触時間は０．１〜１０（ｓｅｃ・ｇ／ｃｃ）、好ましくは０．５〜５（ｓｅｃ・ｇ／ｃｃ）である。本実施の形態において、接触時間は次式で決定される。
接触時間（ｓｅｃ・ｇ／ｃｃ）＝（Ｗ／Ｆ）×２７３／（２７３＋Ｔ）
ここで、Ｗ、Ｆ及びＴは次のように定義される。
Ｗ＝充填触媒量（ｇ）
Ｆ＝標準状態（０℃、１．０１３×１０5Ｐａでの原料混合ガス流量（Ｎｃｃ／ｓｅｃ））
Ｔ＝反応温度（℃）
【００９２】
プロパン又はイソブタンの気相接触アンモ酸化は以下の条件で行うことができる。
反応に供給する酸素のプロパン又はイソブタンに対するモル比は０．１〜６、好ましくは０．５〜４である。
反応に供給するアンモニアのプロパン又はイソブタンに対するモル比は０．３〜１．５、好ましくは０．７〜１．２である。
反応温度は３５０〜５００℃、好ましくは３８０〜４７０℃である。
反応圧力は５×１０4〜５×１０5Ｐａ、好ましくは１×１０5〜３×１０5Ｐａである。
接触時間は０．１〜１０（ｓｅｃ・ｇ／ｃｃ）、好ましくは０．５〜５（ｓｅｃ・ｇ／ｃｃ）である。
【００９３】
反応方式は、固定床、流動床、移動床等、従来の方式を採用できるが、反応熱の除去が容易であるという観点から、流動床反応器が好ましい。
【００９４】
また、気相接触アンモ酸化反応は、単流式であってもリサイクル式であってもよい。
【実施例】
【００９５】
以下に本実施の形態を、実施例と比較例によって更に詳細に説明するが、本実施の形態の範囲はこれら実施例に限定されるものではない。
実施例と比較例においては、プロパン転化率、アクリロニトリル収率は、それぞれ次の定義に従う。
プロパン転化率（％）＝（反応したプロパンのモル数）／（供給したプロパンのモル数）×１００
アクリロニトリル（ＡＮ）収率（％）＝（生成したアクリロニトリルのモル数）／（供給したプロパンのモル数）×１００
【００９６】
（ニオブ混合液の調製）
以下の方法でニオブ混合液を調製した。
水１０kｇにＮｂ2Ｏ5として７９．８質量％を含有するニオブ酸１.５３kｇとシュウ酸二水和物〔Ｈ2Ｃ2Ｏ4・２Ｈ2Ｏ〕５．２７kｇを混合した。仕込みのシュウ酸／ニオブのモル比は５．０、仕込みのニオブ濃度は０．５０（ｍｏｌ−Ｎｂ／ｋｇ−液）であった。この液を９５℃で２時間加熱撹拌することによって、ニオブが溶解した混合液を得た。この混合液を静置、氷冷後、固体を吸引濾過によって濾別し、均一なニオブ混合液を得た。このニオブ混合液のシュウ酸／ニオブのモル比は下記の分析により２．６８であった。
るつぼにこのニオブ混合液１０ｇを精秤し、９５℃で一夜乾燥後、６００℃で１時間熱処理し、Ｎｂ2Ｏ5０．７９０ｇを得た。この結果から、ニオブ濃度は０．５９４（ｍｏｌ−Ｎｂ／ｋｇ−液）であった。
３００ｍＬのガラスビーカーにこのニオブ混合液３ｇを精秤し、約８０℃の熱水２００ｍＬを加え、続いて１：１硫酸１０ｍＬを加えた。得られた混合液をホットスターラー上で液温７０℃に保ちながら、攪拌下、１／４規定ＫＭｎＯ4を用いて滴定した。ＫＭｎＯ4によるかすかな淡桃色が約３０秒以上続く点を終点とした。シュウ酸の濃度は、滴定量から次式に従って計算した結果、１．５９（ｍｏｌ−シュウ酸／ｋｇ）であった。
２ＫＭｎＯ4＋３Ｈ2ＳＯ4＋５Ｈ2Ｃ2Ｏ4→Ｋ2ＳＯ4＋２ＭｎＳＯ4＋１０ＣＯ2＋８Ｈ2Ｏ
得られたニオブ混合液は、下記の触媒調製におけるニオブ混合液（Ｂ0）として用いた。
【００９７】
［参考例１］
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（水性混合液の調製）
水１０．３４ｋｇにヘプタモリブデン酸アンモニウム〔（ＮＨ4）6Ｍｏ7Ｏ24・４Ｈ2Ｏ〕を２．２１７ｋｇ、メタバナジン酸アンモニウム〔ＮＨ4ＶＯ3〕を３２３．２ｇ、三酸化二アンチモン〔Ｓｂ2Ｏ3〕を４３９．２ｇ及び硝酸セリウム６水和物〔Ｃｅ（ＮＯ3）3・６Ｈ2Ｏ〕を加え、攪拌しながら９５℃で１時間加熱して水性原料液（Ｉ）を得た。
ニオブ混合液（Ｂ0）１．６９１ｋｇに、Ｈ2Ｏ2として３０質量％を含有する過酸化水素水を２２７．８ｇ添加し、室温で１０分間攪拌混合して、水性原料液（ＩＩ）を調製した。
得られた水性原料液（Ｉ）を７０℃に冷却した後、ＳｉＯ2として３４．０質量％を含有するシリカゾル３．９２４ｋｇを添加し、更に、Ｈ2Ｏ2として３０質量％含有する過酸化水素水５１２．６ｇを添加し、５５℃で３０分間撹拌を続けた。次に、水性原料液（ＩＩ）、粉体シリカ９６６．０ｇを水１３．５２ｋｇに分散させた分散液を順次添加してスラリー状の水性混合液（ＩＩＩ）を得た。
【００９８】
（水性混合液（ＩＩＩ）の乾燥）
得られたスラリー状の水性混合液（ＩＩＩ）を、５Ｌ／ｍｉｎの速度で遠心式噴霧乾燥器に供給して乾燥し、微小球状の乾燥粉体を得た。乾燥機の入口温度は２１０℃、出口温度は１２０℃であった。また、乾燥装置底面に設置されたエアノッカーにより１０分当たり１回の頻度で打撃を加えた。
【００９９】
（紫外可視反射スペクトルの測定）
得られた乾燥粉体０．５ｇを、日本分光社製ＪＡＳＣＯ  ＵＶ／ＶＩＳスペクトロメーターＶ−６５０を用いて、２００−８００ｎｍの範囲を拡散反射法で測定した。ベースライン用標準物質としてＬａｂｓｐｅｒｅ社製スペクトラロンを使用した。得られたスペクトルを図１に示す。吸光度最大値は１．０２であった。６００ｎｍにおける吸光度は０．７６４であった。
【０１００】
（乾燥品の焼成）
得られた乾燥粉体１２０ｇを直径３インチのＳＵＳ製焼成管に充填し、５．０ＮＬ／ｍｉｎの窒素ガス流通下、管を回転させながら６８０℃で２時間焼成して触媒を得た。
【０１０１】
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は８９．５％、ＡＮ収率は５０．３％であった。
【０１０２】
［参考例２]
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（水性混合液の調製）
参考例１と同様に行った。
（水性混合液の乾燥）
乾燥装置底面に設置されたエアノッカーの打撃頻度を１分当たり１回に変更した以外は参考例１と同様に行った。
（紫外可視反射スペクトルの測定）
得られた乾燥粉体の反射スペクトル測定は参考例１と同様に行った。得られたスペクトルを図１に示す。吸光度最大値は１．０２であった。６００ｎｍにおける吸光度は０．４０４であった。
（乾燥品の焼成）
得られた乾燥粉体１２０ｇを直径３インチのＳＵＳ製焼成管に充填し、５．０ＮＬ／ｍｉｎの窒素ガス流通下、管を回転させながら、６８０℃で２時間焼成して触媒を得た。
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は８９．９％、ＡＮ収率は５２．６％であった。
【０１０３】
［参考例３]
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（水性混合液の調製）
参考例１と同様に行った。
（水性混合液の乾燥）
乾燥装置底面に設置されたエアノッカーの打撃頻度を１０秒当たり１回に変更した以外は参考例１と同様に行った。
（紫外可視反射スペクトルの測定）
得られた乾燥粉体の反射スペクトル測定は参考例１と同様に行った。得られたスペクトルを図１に示す。吸光度最大値は１．０２であった。６００ｎｍにおける吸光度は０．３３７であった。
（乾燥品の焼成）
得られた乾燥粉体１２０ｇを直径３インチのＳＵＳ製焼成管に充填し、５．０ＮＬ／ｍｉｎの窒素ガス流通下、管を回転させながら、６８０℃で２時間焼成して触媒を得た。
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は９０．５％、ＡＮ収率は５３．３％であった。
【０１０４】
参考例１、２及び３の結果から、６００ｎｍにおける吸光度とＡＮ収率との相関図を作成した（図２）。この結果から、６００ｎｍにおける吸光度が０．５未満の乾燥粉体を焼成すればＡＮ収率が５２．０％以上になることが予測できる。
【０１０５】
［実施例１]
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（水性混合液の調製）
参考例１と同様に行った。
（水性混合液の乾燥）
参考例２と同様に行った。
（紫外可視反射スペクトルの測定）
得られた乾燥粉体の反射スペクトル測定は参考例１と同様に行った。得られたスペクトルを図１に示す。吸光度最大値は１．０２であった。６００ｎｍにおける吸光度は０．４０４であった。
（条件の変更）
図２の相関図より、前記乾燥品を参考例１と同様に焼成した場合、ＡＮ収率が５２．０％以上となると予測した。従って、全工程における条件は変更せずに、引き続き触媒を調製した。
（乾燥品の焼成）
参考例１と同様に行った。
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は８９．９％、ＡＮ収率は５２．６％であった。
【０１０６】
［実施例２]
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（水性混合液の調製）
参考例１と同様に行った。
（水性混合液の乾燥）
参考例３と同様に行った。
（紫外可視反射スペクトルの測定）
得られた乾燥粉体の反射スペクトル測定は参考例１と同様に行った。得られたスペクトルを図１に示す。吸光度最大値は１．０２であった。６００ｎｍにおける吸光度は０．３３７であった。
（条件の変更）
図２の相関図より、前記乾燥品を参考例１と同様に焼成した場合、ＡＮ収率が５２．０％以上になると予測した。従って、全工程における条件を変更せずに、引き続き触媒を調製した。
（乾燥品の焼成）
参考例１と同様に行った。
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は９０．５％、ＡＮ収率は５３．３％であった。
【０１０７】
［実施例３］
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（水性混合液の調製）
参考例１と同様に行った。
（水性混合液の乾燥）
参考例１と同様に行った。
（紫外可視反射スペクトルの測定）
得られた乾燥粉体の反射スペクトル測定は参考例１と同様に行った。吸光度最大値は１．０２であった。６００ｎｍにおける吸光度は０．７６４であった。
（条件の変更）
図２の相関図より、前記乾燥品を参考例１と同様に焼成した場合、ＡＮ収率が５２．０％以下になると予測した。ＡＮ収率が上がる条件に変更するため、乾燥工程における乾燥条件を下記のとおりに変更して噴霧乾燥を行った。
乾燥５Ｌ／ｍｉｎの速度で遠心式噴霧乾燥器に供給して乾燥し、微小球状の乾燥粉体を得た。乾燥機の入口温度は２１０℃、出口温度は１２０℃であった。乾燥装置底面に設置されたエアノッカーにより１０秒当たり１回の頻度で打撃を加えるように変更した。
【０１０８】
（乾燥品の焼成）
乾燥条件を変更した後に得られた乾燥粉体１２０ｇを直径３インチのＳＵＳ製焼成管に充填し、５．０ＮＬ／ｍｉｎの窒素ガス流通下、管を回転させながら、６８０℃で２時間焼成して触媒を得た。
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は９０．５％、ＡＮ収率は５３．３％であった。
【０１０９】
［比較例１]
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（水性混合液の調製）
参考例１と同様に行った。
（水性混合液の乾燥）
参考例１と同様に行った。
（紫外可視反射スペクトルの測定）
得られた乾燥粉体の６００ｎｍにおける吸光度は０．７６４であった。乾燥条件を変更せずに引き続き噴霧乾燥を行った。図２の相関図より、前記乾燥品を参考例１と同様に焼成した場合、ＡＮ収率が５２．０％以下になると予測した。
（乾燥品の焼成）
乾燥条件を変更せずに得られた乾燥粉体１２０ｇを直径３インチのＳＵＳ製焼成管に充填し、５．０ＮＬ／ｍｉｎの窒素ガス流通下、管を回転させながら、６８０℃で２時間焼成して触媒を得た。
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は８９．５％、ＡＮ収率は５０．３％であった。
【０１１０】
［実施例４]
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（乾燥品の焼成）
吸光度が０．５以上である参考例１の乾燥粉体は使用せず、参考例２と３で得られた乾燥粉体６０ｇずつをよく混合して、合計１２０ｇの混合粉体を直径３インチのＳＵＳ製焼成管に充填し、５．０ＮＬ／ｍｉｎの窒素ガス流通下、管を回転させながら、６８０℃で２時間焼成して触媒を得た。
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は９０．３％、ＡＮ収率は５３．１％であった。吸光度が０．５未満の乾燥粉体を選別し、混合して焼成すれば触媒性能が良好であることを確認した。
【０１１１】
［比較例２]
仕込み組成式がＭｏ1Ｖ0.22Ｎｂ0.08Ｓｂ0.24Ｗ0.02Ｃｅ0.005Ｏn／４６質量％−ＳｉＯ2で示される酸化物触媒を次のようにして製造した。
（乾燥品の焼成）
参考例１の乾燥粉体は吸光度が０．５以上であったが、選別せずに、参考例１、２及び３で得られた乾燥粉体４０ｇずつをよく混合して、合計１２０ｇの混合粉体を直径３インチのＳＵＳ製焼成管に充填し、５．０ＮＬ／ｍｉｎの窒素ガス流通下、管を回転させながら、６８０℃で２時間焼成して触媒を得た。
（プロパンのアンモ酸化反応）
内径２５ｍｍのバイコールガラス流動床型反応管に調製して得られた触媒を３５ｇ充填し、反応温度４４０℃、反応圧力常圧下にプロパン：アンモニア：酸素：ヘリウム＝１：１：３：１８のモル比の混合ガスを接触時間２．８（ｓｅｃ・ｇ／ｃｃ）で供給した。プロパン転化率は９０．０％、ＡＮ収率は５１．８％であった。上記結果から、吸光度が０．５以上の乾燥粉体を混合して焼成すると、触媒性能が低下することを確認した。
【産業上の利用可能性】
【０１１２】
本発明の複合酸化物触媒の製造方法は、プロパン又はイソブタンを競う接触反応又は気相接触アンモ酸化反応に供して、対応する不飽和酸又は不飽和ニトリルを工業的に製造する際に用いられる触媒の製造方法としての産業上利用可能性を有する。
【図２】
2011005364.tif 000002
【図１】
2011005364.tif 000003